(57)【特許請求の範囲】
【請求項１】
イオン交換膜に隣接して配置され、金属がカーボンに担持された触媒と含フッ素イオン交換樹脂とを含む固体高分子型燃料電池用ガス拡散電極の製造方法において、
液体中で、前記触媒と前記含フッ素イオン交換樹脂とを、前記含フッ素イオン交換樹脂の質量ＷＦと前記触媒中のカーボンの質量ＷＣとの比（ＷＦ／ＷＣ）が０．０１以上０．０５未満となるように混合し、分散した触媒粒子の粒径分布において１．０μｍ以下の粒子の割合が全触媒粒子に対して２０体積％以上となるように分散させて分散液Ａを調製し、
さらに前記含フッ素イオン交換樹脂を前記分散液Ａに添加して、得られる分散液Ｂにおける前記含フッ素イオン交換樹脂の質量ＷＦと前記触媒中のカーボンの質量ＷＣとの比（ＷＦ／ＷＣ）が０．５〜１．７となるようにした後、
分散液Ｂを用いて塗工することを特徴とする
固体高分子型燃料電池用ガス拡散電極の製造方法。
【請求項２】
前記分散液Ａの調製において、前記触媒粒子と前記含フッ素イオン交換樹脂は超音波分散機にて又は高せん断力を付与して分散させ、前記分散液Ｂの調製においては前記分散液Ａと前記含フッ素イオン交換樹脂とを高せん断力を付与せずに混合する請求項１に記載の固体高分子型燃料電池用ガス拡散電極の製造方法。
【請求項３】
前記含フッ素イオン交換樹脂は、テトラフルオロエチレンに基づく重合単位とＣＦ２＝ＣＦ（ＯＣＦ２ＣＦＸ）ｍＯｐ（ＣＦ２）ｎＳＯ３Ｈに基づく重合単位（Ｘはフッ素原子又はトリフルオロメチル基であり、ｍは０〜３の整数であり、ｎは１〜１２の整数であり、ｐは０又は１である。）とからなる共重合体からなる請求項１又は２に記載のガス拡散電極の製造方法。
【請求項４】
前記分散液Ｂのずり速度１００ｓ−１における粘度が１０〜１０００（ｍＰａ・ｓ）となるように分散液Ｂを調製する請求項１〜３のいずれかに記載のガス拡散電極の製造方法。
【請求項５】
前記分散液Ｂをイオン交換膜の表面に直接塗布することにより、又は前記分散液Ｂをシート状基材に塗布して塗工層を形成した後に該塗工層をイオン交換膜の表面に転写又は張り付けることにより、ガス拡散電極を前記イオン交換膜に隣接して配置するように製造する請求項１〜４のいずれかに記載のガス拡散電極の製造方法。
【請求項６】
前記分散液Ｂを、ダイコータを用いて塗工する請求項１〜５のいずれかに記載のガス拡散電極の製造方法。
【請求項７】
イオン交換膜からなる固体高分子電解質膜と、該電解質膜を介して対向するアノード及びカソードとを備える固体高分子型燃料電池の製造方法において、請求項１〜６のいずれかに記載の製造方法で得られたガス拡散電極をアノード及び／又はカソードとすることを特徴とする固体高分子型燃料電池の製造方法。
【発明の詳細な説明】
【０００１】
【発明の属する技術分野】
本発明は、固体高分子型燃料電池用のガス拡散電極の製造方法に関する。
【０００２】
【従来の技術】
水素と酸素を使用する燃料電池は、その反応生成物が原理的に水のみであり環境への悪影響がほとんどない発電システムとして注目されている。なかでも、近年、プロトン導電性のイオン交換膜を電解質と使用する固体高分子型燃料電池は、作動温度が低く、出力密度が高く、かつ小型化が可能なため、車載用電源などの用途に有望視されている。
【０００３】
固体高分子型燃料電池は、上述のように作動温度が低い（５０〜１２０℃）ことが特徴であるが、一方では、そのために排熱が補機動力などに有効利用しがたい難点がある。これを補う意味でも固体高分子型燃料電池には、水素及び酸素の利用率の高い運転条件でも高いエネルギー効率及び高い出力密度が要求されている。
【０００４】
固体高分子型燃料電池が上記要求を満たすためには、電池を構成する要素のうち特にガス拡散電極及び該電極をその両表面に形成したイオン交換膜と電極との接合体（膜電極接合体）が重要である。従来、ガス拡散電極は、電極反応を促進する触媒粉末と、導電性を高めかつ水蒸気の凝縮による多孔体の閉塞（フラッディング）を防止するための含フッ素イオン交換樹脂とを、エタノールなどのアルコール類の溶媒に溶解又は分散して含む粘性混合物を、イオン交換膜の表面に直接塗布するか、又は別のシート状基材に塗布して得られる層をイオン交換膜の表面に転写若しくは張り付けることにより形成されている。
【０００５】
【発明が解決しようとする課題】
しかし、上記の方法でガス拡散電極を形成する場合、上記粘性混合物は、イオン交換膜又はシート状基材への塗工性や分散安定性が必ずしも良好でなく、また、形成されたガス拡散電極は、多孔性、導電性、撥水性、さらには耐久性について必ずしも満足されるものではなかった。
【０００６】
そこで本発明は、固体高分子型燃料電池用のガス拡散電極の製造方法における従来技術の問題点を解消し、イオン交換膜又はシート状基材への塗工性、分散安定性が良好な電極形成用塗工液を使用することにより、良好な多孔性、導電性、撥水性、さらには耐久性を有する固体高分子型燃料電池用のガス拡散電極の製造方法を提供することを目的とする。
【０００７】
【課題を解決するための手段】
本発明は、イオン交換膜に隣接して配置され、金属がカーボンに担持された触媒と含フッ素イオン交換樹脂とを含む固体高分子型燃料電池用ガス拡散電極の製造方法において、液体中で、前記触媒と前記含フッ素イオン交換樹脂とを、前記含フッ素イオン交換樹脂の質量ＷＦと前記触媒中のカーボンの質量ＷＣとの比（ＷＦ／ＷＣ）が０．０１以上０．０５未満となるように混合し、分散した触媒粒子の粒径分布において１．０μｍ以下の粒子の割合が全触媒粒子に対して２０体積％以上となるように分散させて分散液Ａを調製し、さらに前記含フッ素イオン交換樹脂を前記分散液Ａに添加して、得られる分散液Ｂにおける前記含フッ素イオン交換樹脂の質量ＷＦと前記触媒中のカーボンの質量ＷＣとの比（ＷＦ／ＷＣ）が０．５〜１．７となるようにした後、分散液Ｂを用いて塗工することを特徴とする固体高分子型燃料電池用ガス拡散電極の製造方法を提供する。
【０００８】
また、本発明は上記方法で得られるガス拡散電極をイオン交換膜に隣接して配置することを特徴とする固体高分子型燃料電池の製造方法を提供する。
【０００９】
本発明者は検討の結果、固体高分子型燃料電池のガス拡散電極を、白金等の金属がカーボンに担持された担持触媒と含フッ素イオン交換樹脂とを含む塗工液（以下、電極作製用塗工液という）を用いて作製する場合、当該塗工液の調製法により塗工液の塗工性及び得られるガス拡散電極を用いた固体高分子型燃料電池の性能が異なることを見出した。そして、電極作製用塗工液の製造において、少量の含フッ素イオン交換樹脂の存在下で触媒を分散媒に分散させ、得られた分散液にさらに含フッ素イオン交換樹脂を添加することにより、塗工性及び得られる燃料電池の出力特性に優れる電極作製用塗工液が得られることを見出した。
【００１０】
本発明ではまず液体中で含フッ素イオン交換樹脂と担持触媒とを混合し、さらに充分に触媒を分散させることにより分散液Ａを得る。ここで液体とは触媒の分散媒となる液体である。このとき分散液Ａは、分散した触媒粒子の粒径分布として１．０μｍ以下の触媒粒子の割合が全触媒粒子に対して２０体積％以上となるように分散させることが好ましい。ここで粒径分布は、レーザー回折・散乱法により測定し、例えばマイクロトラック社製粒度分布装置ＭＴ３０００を用いて測定する。分散液Ａを測定して得られる粒径分布が、分散液Ａ中の触媒粒子の粒径分布である。
【００１１】
分散液Ａの粒径分布を上記の範囲とするために、触媒を分散媒と混合した後、超音波分散機や、ビーズミル、ロールミル、ホモジナイザー等の分散機を用いて分散させることが好ましい。すなわち、超音波分散機を用いるか高せん断力を付与することにより分散させることが好ましい。これらの分散機を用いて分散液Ａを上述の粒径分布とすると、電極特性に対して悪影響を与えることなく電極を形成する際の塗布性がきわめて良好となった電極形成用塗工液を作製できる。
【００１２】
分散液Ａにおいて、触媒粒子の粒径分布として１．０μｍ以下の粒子の割合が２０体積％未満である場合には、例えばダイコータ法によって基材上に塗工液を塗布する場合に塗工層にひび割れができやすく塗工量を多くすることが困難になる。このような観点から上記粒径分布は、１．０μｍ以下の粒子の割合が３０体積％以上であるとさらに好ましい。
【００１３】
分散液Ａを作製する際、含フッ素イオン交換樹脂は、含フッ素イオン交換樹脂の質量ＷＦと触媒中のカーボンの質量ＷＣとの比（ＷＦ／ＷＣ）が０．０１以上０．０５未満となるように混合する。この比が０．０５以上であると、分散液Ａ中の触媒粒子の分散が進みすぎ、最終的に得られる電極形成用塗工液（分散液Ｂ）の塗工の際に触媒層が割れやすくなる。また、ＷＦ／ＷＣが０．０１未満であると、触媒の初期の分散が進みにくいため、後から含フッ素イオン交換樹脂を添加して調製する分散液Ｂ中に大きい粒径のものが残りやすくなる。その結果、分散液Ｂを塗工して得られる触媒層の塗工面に欠陥ができやすく、膜電極接合体の性能も低下する。分散液ＡにおけるＷＦ／ＷＣは、より好ましくは０．０２〜０．０４である。
【００１４】
本発明では、分散媒に少量の含フッ素イオン交換樹脂と担持触媒を混合し、分散させた後に、さらに含フッ素イオン交換樹脂を添加して、得られる分散液ＢにおけるＷＦ／ＷＣが０．５〜１．７となるようにし、この分散液Ｂを電極形成用塗工液とする。ここで含フッ素イオン交換樹脂は、樹脂のまま添加することもできるが、分散液Ｂの分散性を考慮すると溶媒に溶解して、又は分散媒に分散させて添加することが好ましい。また、この工程で分散液Ｂ中への含フッ素イオン交換樹脂の混合は、さらにミルなどを使用して分散させる必要はなく、高せん断力を付与せずに単に混合するだけで充分である。
【００１５】
また、分散液Ｂの調製の際、分散液Ｂ中のＷＦ／ＷＣが０．５〜１．７となるようにしているが、ＷＦ／ＷＣはより好ましくは０．６〜１．５である。ＷＦ／ＷＣが０．５未満であると、含フッ素イオン交換樹脂の量が少なすぎて触媒と電解質である含フッ素イオン交換樹脂とガスとが接触する反応サイトの数が少なくなり電極特性が低下するおそれがある。ＷＦ／ＷＣが１．７を超えると、含フッ素イオン交換樹脂の量が多すぎるため該樹脂により電極の細孔が閉塞されガス拡散性が低下し、電極特性も低下するおそれがある。
【００１６】
本発明により得られる電極形成用塗工液（分散液Ｂ）は、ずり速度１００ｓ−１における粘度が１０〜１０００（ｍＰａ・ｓ）であることが好ましく、触媒粒子の粒径分布として１．０μｍ以下の粒子の割合が全触媒粒子に対して２０体積％以上であることが好ましい。本発明の方法によれば、上記物性となるように塗工液を調製することが可能である。
【００１７】
電極形成用塗工液の粘度が、ずり速度１００ｓ−１において１０（ｍＰａ・ｓ）未満であると、ダイコータ法等によって基材上に塗工液を塗布する際に液だれが起きやすく、十分な厚さの塗工層を形成しにくくなる。また、粘度が、ずり速度１００ｓ−１において１０００（ｍＰａ・ｓ）を超えると、液のハンドリング性が悪化し、またダイコータ法等による塗工の際に触媒層の塗工むら等の欠点が生じやすくなるおそれがある。塗工液の粘度は、ずり速度１００ｓ−１で５０〜５００（ｍＰａ・ｓ）であるとより好ましい。なお、ここで粘度測定は、例えば東機産業社製粘度計ＲＥ５５０Ｈを用いて行うことができる。
【００１８】
本発明では、触媒として白金又は白金合金等の金属をカーボンに担持した担持触媒を使用しているので、触媒粒子が凝集していると触媒粒子内部に担持されている金属と含フッ素イオン交換樹脂とは接触しにくくなると考えられる。触媒粒子が１．０μｍ以下の大きさであると、触媒粒子内部に担持されている金属が含フッ素イオン交換樹脂により被覆されやすくなるため燃料電池の出力が高まると思われる。
【００１９】
【発明の実施の形態】
本発明により製造されるガス拡散電極は、金属をカーボンに担持した触媒及び含フッ素イオン交換樹脂を必須の成分として含む。触媒としては、アノード及びカソードで電極反応を促進する物質が使用されるが、白金などの白金族金属又はその合金をカーボンに担持したものが好ましい。カーボンとしては、比表面積が好ましくは２００ｍ２／ｇ以上の活性炭、カーボンブラックなどが好ましい。担持触媒においては、金属の担持量は担持触媒全質量に対し１０〜７０質量％であることが好ましい。
【００２０】
ガス拡散電極に含まれる含フッ素イオン交換樹脂は、導電性及びガスの透過性の点から、イオン交換容量が０．５〜２．０ミリ当量／ｇ乾燥樹脂であることが好ましく、特に０．８〜１．５ミリ当量／ｇ乾燥樹脂であることが好ましい。また、含フッ素イオン樹脂は、テトラフルオロエチレンに基づく重合単位と、スルホン酸基を有するパーフルオロビニルエーテルに基づく重合単位とを含む共重合体からなるものが好ましい。上記スルホン酸基を有するパーフルオロビニルエーテルとしては、ＣＦ２＝ＣＦ（ＯＣＦ２ＣＦＸ）ｍＯｐ（ＣＦ２）ｎＳＯ３Ｈで表されるものが好ましい。ここで、Ｘはフッ素原子又はトリフルオロメチル基であり、ｍは０〜３の整数、ｎは１〜１２の整数、ｐは０又は１である。より好ましい具体例として以下の化合物が挙げられる。なお、下記の式中、ｑ、ｒは１〜８の整数、ｔは１〜３の整数である。
【００２１】
【化１】
0003966064.tif 000002
【００２２】
本発明において分散液Ａにおいて用いる含フッ素イオン交換樹脂と、分散液Ｂの調製時に添加する含フッ素イオン交換樹脂とは、同じでも異なっていてもよい。例えばイオン交換容量が異なる含フッ素イオン交換樹脂を使用してもよいし、全く組成の異なる含フッ素イオン交換樹脂を使用してもよい。また分子量が異なるものを使用してもよい。具体的にはＳＯ２Ｆ基を有する重合体（前駆体）を合成し加水分解、酸型化によってＳＯ３Ｈ基に変換した重合体を上記含フッ素イオン交換樹脂として使用する場合に、前駆体の溶融温度ＴＱが異なるものを使用してもよい。ＴＱは分子量の目安になる物性値であり、一般にＴＱが高いほど分子量は大きい。
【００２３】
本発明では、分散液Ａを作製する際に、まず少量の含フッ素重合体の存在下で分散媒中に触媒を接触させ分散させる。上記分散媒としては、アルコール、エーテル及びジアルキルスルホキシド又は水からなる群から選ばれる１種以上が好ましい。
【００２４】
アルコール、エーテル及びジアルキルスルホキシドとしては、沸点が４０〜１６０℃、特に６０〜１２０℃のものが好ましい。そして炭素数が１〜６のアルコール、炭素数２〜６のエーテルが好ましい。なかでも上記に該当する溶媒の好ましい具体例としては、メタノール、エタノール、ｎ−プロパノール、２−プロパノール、１−ブタノール、２−ブタノール、１，４−ジオキサン等が挙げられる。また、ジアルキルスルホキシドとしては、ジメチルスルホキシド、ジエチルスルホキシド等が挙げられる。
【００２５】
本発明のガス拡散電極の製造方法においては、電極形成用塗工液中に触媒と含フッ素イオン交換樹脂と上述の分散媒のほかに必要に応じて他の物質を加えてもよい。例えばカソードの場合には、電池の反応により水が生成するので、当該水等によるガス拡散電極の細孔の閉塞を防止するため、撥水剤を加えてもよい。撥水剤としては、例えばテトラフルオロエチレン−ヘキサフルオロプロピレン共重合体、テトラフルオロエチレン−パーフルオロ（アルキルビニルエーテル）共重合体、ポリテトラフルオロエチレン等が挙げられる。
【００２６】
本発明では、上述のように分散液Ａの作製時において、触媒粒子の粒径分布を１．０μｍ以下の粒子の割合が２０体積％以上となるようにビーズミル等を用いて分散させることが好ましいが、さらに分散性を高めるために、適宜アニオン系界面活性剤やノニオン系界面活性剤からなる分散剤を添加してもよい。分散剤を使用する場合、触媒と含フッ素イオン交換樹脂と該樹脂を溶解できる溶媒とを混合した後に分散媒を添加してもよいし、また含フッ素イオン交換樹脂の溶液を上記分散媒とあらかじめ混合した後に触媒を分散させてもよい。特に、触媒を上記分散媒に分散したものに、含フッ素イオン交換樹脂を混合させると、得られる電極特性が向上するので好ましい。この場合、塗工液中に触媒がきわめて良好に分散するためと思われる。
【００２７】
さらに、電極形成用塗工液には、必要に応じて他の物質を添加することができる。例えば粘度を調節するための増粘剤又は希釈剤、さらには増孔剤などが添加できる。増粘剤としては、セロソルブ系のものが使用でき、希釈剤としては、水、炭化水素、含フッ素炭化水素などが使用できる。増孔剤としては、シリカ、アルミナなどが使用できる。
【００２８】
本発明において得られる電極形成用塗工液から固体高分子電解質膜の表面にガス拡散電極を形成する場合、塗工液をイオン交換膜に直接塗布して電極を形成するか、又はカーボンペーパーなどの別のシート状基材の表面に塗布し、電極を形成した後、これをイオン交換膜に転写又は張り付けることにより電極を形成できる。塗工液のイオン交換膜又はシート状基材への塗布は、ダイコータ、スクリーン印刷などの既存の方法を適用できる。上記電極をシート状基材に形成しこれをイオン交換膜に転写し又は張り付ける場合、ホットプレス法、接着法（特開平７−２２０７４１、特開平７−２５４４２０）等によりイオン交換膜と電極を接合し膜電極接合体を作製することが好ましい。このようにして形成される電極（塗工層）の厚さは、ガス拡散性、出力等の観点から１〜５０μｍ、特に５〜３０μｍが好ましい。
【００２９】
本発明におけるガス拡散電極は、電極形成用塗工液を用いて形成される塗工層のみからなってもよいが、例えばカーボンペーパー等の導電性多孔質体を塗工層に隣接して配置し、ガス拡散層兼集電体として用い、塗工層と導電性多孔質体とから構成してもよい。塗工層をカーボンペーパー等に形成した場合はそのまま電極として使用できるし、また、膜電極接合体の外側にカーボンペーパー等を配置し、塗工層とカーボンペーパーを接合せずに用いることもできる。また、本発明により得られるガス拡散電極はカソード、アノードのいずれにも使用でき、一方のみに使用してもよく、両方に使用してもよい。
【００３０】
本発明の燃料電池において、ガス拡散電極と隣接して配置されるイオン交換膜は、イオン交換容量が０．５〜２．０ミリ当量／ｇ乾燥樹脂であることが好ましく、厚さが１０〜８０μｍであることが好ましい。イオン交換膜を構成する材料としては、上記電極の形成に使用された含フッ素イオン交換樹脂として例示したものと同様のものが好ましく使用できる。すなわち、スルホン酸基を有する含フッ素イオン交換樹脂が好ましく、特にテトラフルオロエチレンに基づく重合単位とＣＦ２＝ＣＦ（ＯＣＦ２ＣＦＸ）ｍＯｐ（ＣＦ２）ｎＳＯ３Ｈ（式中、Ｘはフッ素原子又はトリフルオロメチル基であり、ｍは０〜３の整数であり、ｎは１〜１２の整数であり、ｐは０又は１である。）に基づく重合単位との共重合体が好ましい。
【００３１】
【実施例】
以下に本発明の具体的態様を、実施例（例１）及び比較例（例２〜５）によって詳しく説明するが、本発明はこれらに限定されない。
【００３２】
［例１（実施例）］
カーボンブラック粉末に白金を触媒全質量の６０％担持した担持触媒１０．０ｇに、水７４．８ｇ及びエタノール８．３ｇを添加し、さらにイオン交換容量が１．１ミリ当量／ｇ乾燥樹脂でＴＱが２２０℃であるＣＦ２＝ＣＦ２とＣＦ２＝ＣＦＯＣＦ２ＣＦ（ＣＦ３）ＯＣＦ２ＣＦ２ＳＯ３Ｈとの共重合体（以下、樹脂ａという）が８．０質量％含まれるエタノールとの混合物（以下、８．０質量％樹脂ａ溶液という）１．０ｇを添加し混合したものを７０ｍｌ／分で超音波分散機に供給し分散させた。これに樹脂ａが６．７質量％含まれるエタノールとの混合物７０．３ｇを添加、混合し、分散液１を得た。
【００３３】
このときのＷＦ／ＷＣは１．２であった。ここで得られた分散液１の粒径分布をマイクロトラック社製粒度分布装置ＭＴ３０００を用いて測定した。結果を表１に示す。また分散液１の粘度をずり速度１００ｓ−１において東機産業社製粘度計ＲＥ５５０Ｈで測定した。結果を表１に示す。
【００３４】
イオン交換膜として、スルホン酸基を有するパーフルオロカーボン重合体からなるイオン交換膜（商品名：フレミオンＳ、旭硝子社製、イオン交換容量１．０ミリ当量／ｇ乾燥樹脂、厚さ５０μｍ）を使用し、該イオン交換膜に対して、カソード側及びアノード側の両面に上記分散液１を、いずれも白金含有量が０．５ｍｇ／ｃｍ２となるようにダイコータにて塗工した。次いで、１２０℃にて１時間乾燥することにより、厚さ２０μｍの多孔質のガス拡散電極をイオン交換膜の両面に形成した膜電極接合体（電極面積１０ｃｍ２）を作製した。
【００３５】
上記膜電極接合体を使用して燃料電池セルを組み立て、該燃料電池の温度を８０℃に保ち、カソードに酸素、アノードに水素をそれぞれ０．０５ＭＰａ加圧で供給、連続運転し、電流密度１Ａ／ｃｍ２のときの端子電圧の経時的な変化を測定した。結果を表２に示す。また、ここで用いた上記分散液１のダイコータでの塗工性も評価したので、この結果は表１に示す。
【００３６】
［例２（比較例）］
８．０質量％樹脂ａ溶液の量を１５．０ｇに変更した以外は例１と同様にして７０ｍｌ／分で超音波分散機に供給し分散させ、さらにこれに樹脂ａが６．４質量％含まれるエタノールとの混合物５６．３ｇを添加して混合した以外は例１における分散液１と同様に分散液２を得た。このときのＷＦ／ＷＣは１．２であった。分散液２の粒径分布及び粘度を例１と同様に測定した。結果を表１に示す。また、分散液２を用いて例１と同様にして膜電極接合体を作製し、燃料電池セルを組立て、例１と同様に評価した。結果を表２に示す。
【００３７】
［例３（比較例）］
８．０質量％樹脂ａ溶液の量を１．０ｇに変更した以外は例１と同様にして７０ｍｌ／分で超音波分散機に供給し分散させ、さらにこれに樹脂ａが４．９質量％含まれるエタノールとの混合物３９．２ｇを添加して混合した以外は例１における分散液１と同様に分散液３を得た。このときのＷＦ／ＷＣは０．５であった。分散液３の粒径分布及び粘度を例１と同様に測定した。結果を表１に示す。また、分散液３を用いて例１と同様にして膜電極接合体を作製し、燃料電池セルを組立て、例１と同様に評価した。結果を表２に示す。
【００３８】
［例４（比較例）］
８．０質量％樹脂ａ溶液の量を１．０ｇに変更した以外は例１と同様にして７０ｍｌ／分で超音波分散機に供給し分散させ、さらにこれに樹脂ａが７．３質量％含まれるエタノールとの混合物９７．０ｇを添加して混合した以外は例１における分散液１と同様に分散液４を得た。このときのＷＦ／ＷＣは１．８であった。分散液４の粒径分布及び粘度を例１と同様に測定した。結果を表１に示す。また、分散液４を用いて例１と同様にして膜電極接合体を作製し、燃料電池セルを組立て、例１と同様に評価した。結果を表２に示す。
【００３９】
［例５（比較例）］
カーボンブラック粉末に白金を触媒全質量の６０％担持した担持触媒１０．０ｇに、水７４．８ｇ、エタノール８．３ｇを添加、混合したものを７０ｍｌ／分で超音波分散機に供給し分散させた。さらに樹脂ａが６．７質量％含まれるエタノールとの混合物７１．３ｇを添加、混合し、分散液５を得た。このときのＷＦ／ＷＣは１．２であった。分散液５の粒径分布及び粘度を例１と同様に測定した。結果を表１に示す。また、分散液５を用いて例１と同様にして膜電極接合体を作製し、燃料電池セルを組立て、例１と同様に評価した。結果を表２に示す。
【００４０】
［例６（実施例）］
カーボンブラック粉末に白金を触媒全質量の２７％、ルテニウムを触媒全質量の１３％担持した担持触媒１０．０ｇに、水７４．８ｇ及びエタノール８．３ｇを添加し、８．０％樹脂ａ溶液を１．５ｇを添加し混合したものを７０ｍｌ／分で超音波分散機に供給し分散させた。これに樹脂ａが７．１質量％含まれるエタノールとの混合物８３．２ｇを添加、混合し、分散液６を得た。このときのＷＦ／ＷＣは１．０であった。また、分散液６の粒径分布及び粘度を例１と同様に測定した。結果を表１に示す。
【００４１】
アノード側に上記分散液６を用いて白金含有量が０．４ｍｇ／ｃｍ２となるように、カソード側には例１で調製した分散液１を用いて白金含有量が０．５ｍｇ／ｃｍ２となるようにそれぞれ塗工した以外は、例１と同様にして膜電極接合体を作製した。この膜電極接合体を用いた以外は例１と同様にして燃料電池セルを組立て、例１と同様に評価した。結果を表２に示す。
【００４２】
【表１】
0003966064.tif 000003
【００４３】
【表２】
0003966064.tif 000004
【００４４】
【発明の効果】
本発明の製造方法によれば、ガス拡散電極をイオン交換膜の表面に簡便かつ良好に形成でき、得られたガス拡散電極は、多孔性で、導電性、撥水性及び耐久性に優れる。そのため、本発明によるガス拡散電極を用いた固体高分子型燃料電池は出力特性が高く、かつ経時劣化が少ない。